ГЛАЗУРЬ
GLAZE

Изобретение относится к технологии силикатов, в частности к составам глазурей, которые могут быть использованы для покрытия керамических изделий.
2
2
3
2
3
2
2
3
2
2
-6
-1
Известна глазурь, содержащая, мас. %: SiO 51,65-52,0; AlO 6,49-6,58; FeO 0,21-0,28; TiO 0,11-0,16; CaO 1,73-1,79; MgO 0,21-0,29; BO 16,8-17,8; KO 1,64-1,69; NaO 1,06-1,16; SrO 14,05-14,18; ZnO 4,8-5,0 [1]. Термостойкость такой глазури составляет 7-8 теплосмен, а КТЛР - 6,9×10°C.
Задачей изобретения является повышение термостойкости глазури.
2
2
3
2
2
3
2
2
2
2
2
3
2
2
3
2
2
2
Технический результат достигается тем, что глазурь, включающая SiO, AlO, TiO, CaO, MgO, BO, KO, SrO, ZnO, дополнительно содержит HfO и ZrO, при следующем соотношении компонентов, мас. %: SiO 52,0-56,0; AlO 7,0-9,0; TiO 0,1-0,15; CaO 2,0-5,0; MgO 1,0-3,0; BO 16,8-17,8; KO 2,0-3,0; SrO 3,9-4,6; ZnO 4,0-5,0; HfO 0,5-1,0; ZrO 2,5-3,5.
В таблице приведены составы глазури.
Варку фритты глазури осуществляют при температуре 1450-1470°C. Фритту гранулируют в воду и размалывают до прохождения через сетку №0056. Суспензию наносят на керамические обожженные изделия и при температуре 1130-1160°C закрепляют оплавлением.
Источник информации
1. SU 372188, C03C 8/04, 1973.